특정 용도 의 경우 , % Ga , % Bi , % Rb , % Cd , % Cs , % Sn , % Pb , % Zn 및 / 또는 % In 을 갖 는 합금 을 사용 하 는 것 이 특히 흥미 로운 부분 이 다 . 0 . 8 중량 % 초과 의 Ga , 2 . 2 % 초과 , 5 . 2 % 초과 , 12 % 초과 , 21 % 초과 및 54 % 이상 훨씬 더 많 은 상이 한 실시 예 에서 존재 하 는 이러 한 저 융점 촉진 요소 의 사용 이 특히 흥미 롭 다 . 한 실시 예 에서 합금 중 의 % Ga 는 중량 기준 으로 32 ppm 초과 , 0 . 0001 % 초과 , 0 . 015 %, 및 심지어 0 . 1 % 초과 이 다 . 그러나 마그네슘 기반 합금 의 원 하 는 특성 에 따라 다른 용도 가 다른 실시 예 에서 % Ga 함량 은 30 중량 % 미만 , 29 % 미만 , 22 % 미만 , 16 % 미만 9 % 미만 , 6 . 4 % 미만 4 . 1 % 미만 3 . 2 % 미만 2 . 4 % 미만 , 심지어 는 1 . 2 % 이하 가 바람직 하 다 . % Ga 가 어떤 이유 로 인해 해 롭 거나 최적 이 아닌 주어진 용도 에 대한 일부 실시 형태 가 존재 하 는데 , 이러 한 용도 에서 % Ga 는 마그네슘 계 합금 에 존재 하 지 않 는 것 이 바람직 하 다 . 일부 응용 에서 는 % Ga 의 전체 또는 일부 를 % Ga + % Bi 에 대해 이 단락 에서 설명 한 양 의 % Bi 로 대체 할 수 있 는 것 을 알 수 있 다 . 일부 용도 에서 는 전체 치환 , 즉 % Ga 가 존재 하 지 않 는 것 이 유리 하 다 .